МНОГОСЛОЙНЫЕ ПОЛИМЕРНЫЕ ПРОМЕЖУТОЧНЫЕ СЛОИ С ТИСНЕННОЙ ПОВЕРХНОСТЬЮ

1. Полимерный промежуточный слой, содержащий:
первый полимерный слой, содержащий пластифицированный термопластический полимер, второй полимерный слой, содержащий пластифицированный термопластический полимер, и третий полимерный слой, содержащий пластифицированный термопластический полимер,
в котором указанный второй полимерный слой расположен между указанным первым полимерным слоем и указанным третьим полимерным слоем,
2
2
при этом указанный первый полимерный слой имеет прочность на разрыв, которая, по меньшей мере, на 15 кг/см больше прочности на разрыв указанного второго полимерного слоя, при этом указанный третий полимерный слой имеет прочность на разрыв, которая, по меньшей мере, на 15 кг/см больше прочности на разрыв указанного второго полимерного слоя, при этом поверхность указанного первого полимерного слоя, противоположная указанному второму полимерному слою, характеризуется значением Rz от 50 до 90 мкм, которое обеспечено тиснением, и при этом указанный первый полимерный слой имеет толщину от 0,05 до 0,71 мм.
2. Промежуточный слой по п.1, в котором указанная поверхность указанного первого полимерного слоя, противоположная указанному второму полимерному слою, характеризуется значением Rsm меньше 700 мкм, которое обеспечено тиснением.
3. Промежуточный слой по п.1, в котором указанная поверхность указанного первого полимерного слоя, противоположная указанному второму полимерному слою, характеризуется значением стойкости текстуры меньше 95%.
4. Промежуточный слой по п.1, в котором поверхность вышеупомянутого третьего полимерного слоя, противоположная указанному второму полимерному слою, характеризуется значением Rz от 50 до 90 мкм, которое обеспечено тиснением, и значением Rsm меньше 700 мкм, которое обеспечено тиснением и стойкостью текстуры меньше 95%.
5. Промежуточный слой по п.1, в котором
указанный первый полимерный слой, указанный второй полимерный слой и указанный третий полимерный слой содержат поливинилбутираль.
6. Промежуточный слой по п.1, в котором
поверхность указанного первого полимерного слоя, противоположная указанному второму полимерному слою, характеризуется значением Rz от 50 до 70 мкм, которое обеспечено тиснением.
7. Полимерный промежуточный слой, содержащий:
2
2
первый полимерный слой, содержащий пластифицированный термопластический полимер, второй полимерный слой, содержащий пластифицированный термопластический полимер, и третий полимерный слой, содержащий пластифицированный термопластический полимер, в котором указанный второй полимерный слой расположен между указанным первым полимерным слоем и указанным третьим полимерным слоем, и при этом указанный первый полимерный слой имеет прочность на разрыв, которая, по меньшей мере, на 15 кг/см больше прочности на разрыв указанного второго полимерного слоя, при этом указанный третий полимерный слой имеет прочность на разрыв, которая, по меньшей мере, на 15 кг/см больше прочности на разрыв указанного второго полимерного слоя, и при этом
поверхность указанного первого полимерного слоя, противоположная указанному второму полимерному слою, характеризуется значением стойкости текстуры меньше 95%.
8. Промежуточный слой по п.7, в котором
указанная поверхность указанного первого полимерного слоя, несмежная с указанным вторым полимерным слоем, характеризуется значением Rsm меньше 700 мкм, которое обеспечено тиснением.
9. Промежуточный слой по п.7, в котором
указанная поверхность указанного первого полимерного слоя, противоположная указанному второму полимерному слою, характеризуется значением Rz от 50 до 90 мкм и толщиной от 0,05 до 0,71 мм.
10. Промежуточный слой по п.7, в котором
поверхность вышеупомянутого третьего полимерного слоя, несмежная с упомянутым вторым полимерным слоем, характеризуется значением Rz от 50 до 90 мкм, которое обеспечено тиснением, и значением Rsm меньше 700 мкм, которое обеспечено тиснением и стойкостью текстуры меньше 95%.
11. Промежуточный слой по п.7, в котором
указанный первый полимерный слой, указанный второй полимерный слой и указанный третий полимерный слой содержат поливинилбутираль.
12. Промежуточный слой по п.7, в котором
поверхность указанного первого полимерного слоя, несмежная с указанным вторым полимерным слоем характеризуется значением стойкости текстуры меньше 90%.
13. Полимерный промежуточный слой, содержащий:
2
2
первый полимерный слой, содержащий пластифицированный термопластический полимер, второй полимерный слой, содержащий пластифицированный термопластический полимер, и третий полимерный слой, содержащий пластифицированный термопластический полимер, в котором указанный второй полимерный слой расположен между указанным первым полимерным слоем и указанным третьим полимерным слоем, в котором указанный первый полимерный слой имеет прочность на разрыв, которая, по меньшей мере, на 15 кг/см больше прочности на разрыв указанного второго полимерного слоя, при этом указанный третий полимерный слой имеет прочность на разрыв, которая, по меньшей мере, на 15 кг/см больше прочности на разрыв указанного второго полимерного слоя, при этом
поверхность указанного первого полимерного слоя, противоположная указанному второму полимерному слою, характеризуется значением Rsm меньше 700 мкм, обеспеченным тиснением.
14. Промежуточный слой по п.13, в котором
указанная поверхность указанного первого полимерного слоя, противоположная указанному второму полимерному слою, характеризуется значением стойкости текстуры меньше 95%.
15. Промежуточный слой по п.13, в котором
указанная поверхность указанного первого полимерного слоя, несмежная с указанным вторым полимерным слоем, характеризуется значением Rz от 50 до 90 мкм и толщиной от 0,05 до 0,71 мм.
16. Промежуточный слой по п.13, в котором
поверхность вышеупомянутого третьего полимерного слоя, несмежная с упомянутым вторым полимерным слоем, характеризуется значением Rz от 50 до 90 мкм, которое обеспечено тиснением, и значением Rsm меньше 700 мкм, которое обеспечено тиснением, и стойкостью текстуры меньше 95%.
17. Промежуточный слой по п.13, в котором
указанный первый полимерный слой, указанный второй полимерный слой и указанный третий полимерный слой содержат поливинилбутираль.
18. Промежуточный слой по п.13, в котором
поверхность указанного первого полимерного слоя, противоположная указанному второму полимерному слою, характеризуется значением Rsm меньше 600 мкм, которое обеспечено тиснением.
19. Способ изготовления полимерного промежуточного слоя, включающий стадии:
приготовление первого полимерного расплава, второго полимерного расплава и третьего полимерного расплава,
соэкструзия указанного первого полимерного расплава, указанного второго полимерного расплава и третьего полимерного расплава с образованием указанного промежуточного слоя,
охлаждение указанного промежуточного полимерного слоя до температуры ниже 90°С,
нагревание поверхности указанного промежуточного слоя до температуры от 138 до 204°С и
тиснение указанной поверхности указанного промежуточного слоя для достижения значений Rz от 20 до 90 мкм, при этом
2
2
указанный первый полимерный слой имеет прочность на разрыв, по меньшей мере, на 15 кг/см больше прочности на разрыв указанного второго полимерного слоя, и при этом указанный третий полимерный слой имеет прочность на разрыв, по меньшей мере, на 15 кг/см больше прочности на разрыв указанного второго полимерного слоя.
20. Способ по п.19, в котором
указанное охлаждение выполняется до температуры ниже 60°С.
21. Многослойная панель остекления, изготовленная по способу, включающему стадии:
приготовления первого полимерного расплава, второго полимерного расплава и третьего полимерного расплава,
соэкструзии указанного первого полимерного расплава, указанного второго полимерного расплава и третьего полимерного расплава с образованием указанного промежуточного слоя,
охлаждения указанного промежуточного полимерного слоя до температуры ниже 90°С,
нагревания поверхности указанного промежуточного слоя до температуры от 138 до 204°С и
тиснения указанной поверхности указанного промежуточного слоя для достижения значений Rz от 20 до 90 мкм, в котором
2
2
указанный первый полимерный слой имеет прочность на разрыв, по меньшей мере, на 15 кг/см больше прочности на разрыв указанного второго полимерного слоя, и при этом указанный третий полимерный слой имеет прочность на разрыв, по меньшей мере, на 15 кг/см больше прочности на разрыв указанного второго полимерного слоя,
и
ламинирование указанного промежуточного слоя между двумя жесткими слоями с образованием указанной многослойной панели остекления.